(57)【要約】【課題】  プロセスが単純で低コストな結晶性半導体膜の形成方法を提供する。【解決手段】  結晶性半導体膜の形成方法は、ガラス基板５上に島状に形成されたアモルファスシリコン膜１０に、上記ガラス基板５を加熱する第２のエネルギービーム９を照射するとともに、第２のエネルギービーム９の照射範囲に重なるように上記島状アモルファスシリコン膜１０を加熱する第１のエネルギービーム８をマスクを介して照射し、上記第１及び第２のエネルギービーム８，９の照射範囲をオーバーラップさせた状態で第１及び第２のエネルギービーム８，９をガラス基板５の一方向に走査することにより、結晶を第１及び第２のエネルギービーム８，９の走査方向に延在させるものであり、島状のアモルファスシリコン膜１０の少なくとも一部が第１及び第２のエネルギービーム８，９の互いに重なる走査領域３１に含まれることを特徴とする。【選択図】  図７
2005166813.tif 000002
【特許請求の範囲】
【請求項１】
基板上に形成された半導体膜に対し、前記基板を加熱する第２のエネルギービームを照射するとともに、前記第２のエネルギービームの照射範囲に重なるように前記半導体膜を加熱する第１のエネルギービームをマスクを介して照射することにより、結晶を横方向成長させて結晶性半導体膜を形成する方法であって、
前記半導体膜の一部を除去して除去部を形成し、
前記除去部の少なくとも一部が前記第１及び第２のエネルギービームの互いに重なる照射範囲の少なくとも一部に含まれ、且つ、前記半導体膜と前記除去部との境界の少なくとも一部が前記半導体膜の結晶成長方向と交差するように、前記第１及び第２のエネルギービームを照射することを特徴とする結晶性半導体膜の形成方法。
【請求項２】
請求項１に記載された結晶性半導体膜の形成方法であって、
前記第１のエネルギービームの照射範囲を前記第２のエネルギービームの照射範囲にオーバーラップさせた状態で、前記第１及び第２のエネルギービームを前記基板の一方向に走査させ、
前記除去部の少なくとも一部が前記第１及び第２のエネルギービームの互いに重なる走査領域の少なくとも一部に含まれるように前記第１及び第２のエネルギービームを照射することにより、結晶を前記第１及び第２のエネルギービームの走査方向に延在させることを特徴とする結晶性半導体膜の形成方法。
【請求項３】
請求項２に記載された結晶性半導体膜の形成方法であって、
前記第１のエネルギービームの走査領域の少なくとも終端が前記除去部に含まれるように、前記第１のエネルギービームを照射することを特徴とする結晶性半導体膜の形成方法。
【請求項４】
基板上に島状に形成された半導体膜に対し、前記基板を加熱する第２のエネルギービームを照射するとともに、前記第２のエネルギービームの照射範囲に重なるように前記半導体膜を加熱する第１のエネルギービームをマスクを介して照射することにより、結晶を横方向成長させて結晶性半導体膜を形成する方法であって、
前記島状の半導体膜の少なくとも一部が前記第１及び第２のエネルギービームの照射範囲の少なくとも一部に含まれるように前記第１及び第２のエネルギービームを照射することを特徴とする結晶性半導体膜の形成方法。
【請求項５】
請求項４に記載された結晶性半導体膜の形成方法であって、
前記第１のエネルギービームの照射範囲を前記第２のエネルギービームの照射範囲にオーバーラップさせた状態で、前記第１及び第２のエネルギービームを前記基板の一方向に走査させ、
前記島状の半導体膜の少なくとも一部が前記第１及び第２のエネルギービームの互いに重なる走査領域の少なくとも一部に含まれるように前記第１及び第２のエネルギービームを照射することにより、結晶を前記第１及び第２のエネルギービームの走査方向に延在させることを特徴とする結晶性半導体膜の形成方法。
【請求項６】
請求項５に記載された結晶性半導体膜の形成方法であって、
前記島状の半導体膜の結晶成長方向の終端が前記第１のエネルギービームの走査領域の終端に含まれるように、前記第１及び第２のエネルギービームを照射することを特徴とする結晶性半導体膜の形成方法。
【請求項７】
請求項１乃至６のうち何れか１項に記載された結晶性半導体膜の形成方法であって、
前記第１のエネルギービームは、エキシマレーザビームであることを特徴とする結晶性半導体膜の形成方法。
【請求項８】
請求項１乃至７のうち何れか１項に記載された結晶性半導体膜の形成方法であって、
前記第２のエネルギービームは、赤外光であることを特徴とする結晶性半導体膜の形成方法。
【請求項９】
請求項１乃至８のうち何れか１項に記載された結晶性半導体膜の形成方法であって、
前記第２のエネルギービームは、ＣＯ2レーザー光であることを特徴とする結晶性半導体膜の形成方法。
【請求項１０】
請求項１乃至９のうち何れか１項に記載された結晶性半導体膜の形成方法であって、
前記第２のエネルギービームは、前記第１のエネルギービームの照射開始時点よりも前の時点から前記基板に対して照射することを特徴とする結晶性半導体膜の形成方法。
【請求項１１】
請求項１乃至９のうち何れか１項に記載された結晶性半導体膜の形成方法であって、
前記第２のエネルギービームは、前記第１のエネルギービームの照射開始時点よりも前の時点から前記基板に対して照射し、且つ、前記第１のエネルギービームの照射終了時点よりも後の時点で前記基板に対する照射を終了することを特徴とする結晶性半導体膜の形成方法。
【請求項１２】
請求項１乃至１１のうち何れか１項に記載された結晶性半導体膜の形成方法によって形成されたことを特徴とする結晶性半導体膜。
【請求項１３】
半導体膜を結晶化させた結晶性半導体膜により構成されたチャネル領域を備える半導体装置の製造方法であって、
基板上に半導体膜を形成する工程と、
前記半導体膜の一部を除去して除去部を形成する工程と、
前記基板上に形成された半導体膜に対し、前記基板を加熱する第２のエネルギービームを照射するとともに、前記第２のエネルギービームの照射範囲に重なるように前記半導体膜を加熱する第１のエネルギービームをマスクを介して照射することにより、結晶を横方向成長させて結晶性半導体膜を形成する際に、前記除去部の少なくとも一部が前記第１及び第２のエネルギービームの互いに重なる照射範囲の少なくとも一部に含まれ、且つ、前記半導体膜と前記除去部との境界の少なくとも一部が前記半導体膜の結晶成長方向と交差するように、前記第１及び第２のエネルギービームを照射する工程とを含むことを特徴とする半導体装置の製造方法。
【請求項１４】
請求項１３に記載された半導体装置の製造方法であって、
前記第１のエネルギービームの照射範囲を前記第２のエネルギービームの照射範囲にオーバーラップさせた状態で、前記第１及び第２のエネルギービームを前記基板の一方向に走査させて、結晶を前記走査方向に延在させた結晶性半導体膜を形成する際に、前記除去部の少なくとも一部が前記第１及び第２のエネルギービームの互いに重なる走査領域の少なくとも一部に含まれるように、前記第１及び第２のエネルギービームを照射する工程をさらに含むことを特徴とする半導体装置の製造方法。
【請求項１５】
請求項１４に記載された半導体装置の製造方法であって、
前記第１のエネルギービームの走査領域の少なくとも終端が前記除去部に含まれるように、前記第１のエネルギービームを照射する工程をさらに含むことを特徴とする結晶性半導体膜の形成方法。
【請求項１６】
半導体膜を結晶化させた結晶性半導体膜により構成されたチャネル領域を備える半導体装置の製造方法であって、
基板上に半導体膜を形成する工程と、
前記半導体膜を島状に加工する工程と、
前記基板上に島状に形成された前記半導体膜に、前記基板を加熱する第２のエネルギービームを照射するとともに、前記第２のエネルギービームの照射範囲に重なるように前記半導体膜を加熱する第１のエネルギービームをマスクを介して照射することにより、結晶を横方向成長させて結晶性半導体膜を形成する際に、前記島状の半導体膜の少なくとも一部が前記第１及び第２のエネルギービームの照射範囲の少なくとも一部に含まれるように、前記第１及び第２のエネルギービームを照射する工程を含むことを特徴とする半導体装置の製造方法。
【請求項１７】
請求項１６に記載された半導体装置の製造方法であって、
前記第１のエネルギービームの照射範囲を前記第２のエネルギービームの照射範囲にオーバーラップさせた状態で、前記第１及び第２のエネルギービームを前記基板の一方向に走査させて、結晶を前記走査方向に延在させた結晶性半導体膜を形成する際に、前記島状の半導体膜の少なくとも一部が前記第１及び第２のエネルギービームの互いに重なる走査領域の少なくとも一部に含まれるように、前記第１及び第２のエネルギービームを照射する工程をさらに含むことを特徴とする半導体装置の製造方法。
【請求項１８】
請求項１７に記載された半導体装置の製造方法であって、
前記島状の半導体膜の結晶成長方向の終端が前記第１のエネルギービームの走査領域の終端に含まれるように、前記第１及び第２のエネルギービームを照射する工程をさらに含むことを特徴とする結晶性半導体膜の形成方法。
【請求項１９】
請求項１３記載の半導体装置の製造方法によって製造されたことを特徴とする半導体装置。
【請求項２０】
請求項１４記載の半導体装置の製造方法によって製造されたことを特徴とする半導体装置。
【請求項２１】
請求項１５記載の半導体装置の製造方法によって製造されたことを特徴とする半導体装置。
【請求項２２】
請求項１６記載の半導体装置の製造方法によって製造されたことを特徴とする半導体装置。
【請求項２３】
請求項１７記載の半導体装置の製造方法によって製造されたことを特徴とする半導体装置。
【請求項２４】
請求項１８記載の半導体装置の製造方法によって製造されたことを特徴とする半導体装置。
【発明の詳細な説明】
【技術分野】
【０００１】
本発明は、結晶性半導体膜の形成方法及び結晶性半導体膜、並びに半導体装置の製造方法及び半導体装置に関する。
【背景技術】
【０００２】
非晶質基板上又は非晶質絶縁膜上に非晶質半導体薄膜を形成し、この半導体薄膜に対して局所的に熱エネルギーを付与して該半導体薄膜を溶融させ、溶融した部分を結晶化して結晶性の半導体膜を形成する結晶性半導体膜の製造方法は、既に３０年近い研究の歴史がある。その中でも、上記熱エネルギーとしてレーザー光を用いる方法は、１９８０年代にはＳＯＩ基板を形成するために用いられ、１９９０年代に入ってからは、低温ポリシリコン技術による液晶パネルの製造方法の開発及びその量産化に用いられており、最も実績のある方法といえる。特に、ガラス基板等のように、高温プロセスに耐えることができない安価な基板を用いる場合には、極めて短時間のうちに前記半導体膜に対して熱エネルギーを付与する必要があり、このような熱エネルギー源としては、パルス発振のレーザーを用いることが唯一の方法となっている。
【０００３】
非特許文献１には、大出力のエキシマレーザーを、ガラス基板上に形成された非晶質シリコン薄膜に照射して結晶化する方法が開示されている。この非特許文献１に開示された非晶質シリコン薄膜の結晶化方法は、鮫島らによって始められたものであり、この非特許文献１の中で、非晶質シリコン薄膜に照射されるレーザー光のエネルギー密度は、シリコン薄膜の上部が部分的に溶融するような値に選択されている。その後の研究により、照射されるレーザー光のエネルギー密度と、形成される結晶半導体膜の結晶粒径との関係が詳細に検討され、レーザー光のエネルギー密度が増加すると、これに伴って結晶粒径が増大することが明らかにされた。
【０００４】
このような結晶粒径の増大については、非特許文献２で詳細に検討されている。この非特許文献２によると、レーザー光の照射によって非晶質半導体膜が溶融される深さは、シリコン薄膜の膜厚と一致する直前、すなわち、シリコン薄膜が下層の基板等に達する界面まで溶融する直前である場合に、数ミクロンに達する巨大な結晶粒が形成されるということが報告されている。これは、シリコン薄膜と下層の基板との界面にわずかに残存する結晶粒が、結晶固化を開始する際の結晶核となり、大粒径の結晶粒の成長が可能となるからである。
【０００５】
しかし、上記非特許文献２に記載された結晶化方法では、レーザー光のエネルギー密度が、シリコン薄膜の界面直前まで溶融される値を超えて、シリコン薄膜の下層に達するまで完全に溶融されると、急激な冷却過程が生じてランダムな核発生が起こり、結晶粒は非常に小さいものとなるか、又は、再非晶質化が起こる。したがって、レーザー光の出力の揺らぎを考慮して、照射されるレーザー光は、完全溶融が起こるエネルギー密度よりわずかに小さい値のエネルギーに設定される。このため、このようなレーザー光の照射条件に応じて、得られる結晶粒の粒径も数百ｎｍ程度になる。現在、上記非特許文献２に基づいたレーザー光の照射条件によって、低温ポリシリコン形成技術として量産が行われている。このようにして製造されたＴＦＴの典型的なキャリアの移動度としては、ｎチャネル型ＴＦＴでは、１５０ｃｍ2／Ｖｓ、ｐチャネル型チャネルＴＦＴで８０ｃｍ2／Ｖｓが得られている。
【０００６】
上記のように、パルスレーザー光の照射によって結晶化されたポリシリコン半導体膜を用いた半導体装置を有する液晶パネルが実現されると、ポリシリコンの半導体薄膜をより高性能にして、さらなる多機能な回路素子を集積したアクティブマトリクスＴＦＴ基板を実現するという要望が高くなっている。
【０００７】
このような要望に対して、レーザー光の照射による結晶化を行う際、非晶質シリコン膜を完全に溶融させ、尚且つ、結晶化にあたってランダム核が発生することを抑制しつつ横成長を制御することにより、単結晶基板に匹敵するＴＦＴ特性を得る方法が報告されている。
【０００８】
研究段階レベルでは多種多様な方法が提案されているが、これらは、シリコン薄膜において、完全に溶融された領域に接するように、部分的に溶融された領域を存在させ、部分溶融された領域に存在する結晶核を完全溶融領域の溶融されたシリコン膜が結晶化を開始する際の核とすることが、基本的な考え方として共通する。以下、実用レベルに適用可能な方法の一例について説明する。
【０００９】
マスク等を使いアスペクト比が極めて高いレーザービームを形成し、このレーザービームが照射される照射領域の半導体膜を完全に溶融させ、その後、レーザービームの照射領域に隣接するレーザービームが照射されない未照射領域に存在する結晶性の半導体膜から横方向の結晶成長を誘起する方法が、非特許文献３及び特許文献１に提案されている。この方法では、一回の溶融によって結晶が横成長できる距離と同程度の距離だけずらした領域にレーザー光を走査しながら照射することにより、レーザー光の走査方向に沿って一方向に成長された結晶粒が得られる。このことから、この結晶化方法は、非特許文献３を発表したＪ．Ｉｍらによって、ＳＬＳ（Sequential Lateral Solidification）と名づけられている。
【００１０】
上記ＳＬＳ法を用いた場合には、任意の長さの結晶粒を半導体膜全面に隙間なく形成することができるという利点がある。このように、レーザー光の走査方向に沿って伸びた結晶粒を有する結晶性のシリコン膜によってＴＦＴを構成した場合、ＴＦＴのチャネルにおいて、キャリアが流れる方向と結晶粒が伸びる方向とを一致させれば、キャリアの移動度が非常に高くなる。
【００１１】
しかし、この方法には、以下に述べるような問題がある。
【００１２】
従来のＳＬＳ法では、一回のレーザー光の照射によって結晶粒が成長する横成長の長さの２倍程度の幅を持つマスクを通してレーザービームを照射する。そのため、各レーザービーム照射領域と非照射領域との境界から照射領域中央に向かって横方向成長した結晶は、照射領域中央部でぶつかりあい、これにより、レーザービームの照射領域中央には、図１に示すような線状のリッジが形成される。そのため、レーザービームを、一回の溶融によって結晶が横成長できる距離と同程度の距離だけずらした領域に走査しながら照射して、直前のレーザービーム照射で形成されたリッジごと完全溶融させて、リッジを消滅させているが、走査領域最終ショットで形成されるリッジは、その上に重ねて照射されるショットがないため、半導体膜上に残ってしまう。
【００１３】
このような半導体膜上に薄膜トランジスタを形成した場合、薄膜トランジスタ内にリッジが含まれると、耐圧の低下や閾値電圧のバラツキ増加等の特性悪化を招くため、薄膜トランジスタ内にリッジが含まれることは避けなければならない。このリッジ部分の基板上の位置は、レーザービーム走査時のステージ走査精度程度にばらつく。また、照射領域中央に形成されるリッジは完全な直線ではなく横成長方向に揺らぐため、薄膜トランジスタが形成できない半導体膜上の禁止領域は、「ステージ走査精度＋揺らぎ」分の幅を持ち、その結果、薄膜トランジスタを形成する位置は大きな制約を受ける。また、スループットを上げるために走査速度を上げると走査精度が悪化し、リッジの基板上の位置ばらつきが大きくなり、禁止領域が広がる。
【００１４】
そのため、このリッジを抑制するための方法が提案されている。
【００１５】
例えば、特許文献２では、半導体膜上にゲート絶縁膜を形成してからレーザービームを照射する方法が示されている。
【００１６】
また、特許文献３及び４では、レーザー結晶化後に表面酸化膜を除去した後、真空中又は不活性ガス中で再度レーザー照射する方法が示されている。
【非特許文献１】T. Sameshima、外２名，“XeCl Excimer Laser Annealing Used in the Fabrication of Poly-Si TFT's”，IEEE Electron Device Letter，USA，IEEE，１９８６年５月，EDL-7巻，第５号，pp. 276-278
【非特許文献２】S. D. Brotherton 、外４名，“Influence of melt depth in laser crystallized poly-Si thin film transistors”，Journal of Applied Physics，USA，American Institute of Physics，１９９７年１０月１５日，第８２巻，第８号，pp. 4086-4094
【非特許文献３】Robert S. Sposili、James S. Im，“Sequential lateral solidification of thin silicon films on SiO2”，Applied Physics Letters，USA，American Institute of Physics，１９９６年１１月４日，第６９巻，第１９号, pp. 2864-2866
【特許文献１】特表２０００−５０５２４１号公報
【特許文献２】特開平８−１３９３３４号公報
【特許文献３】特開２００１−６０５５１号公報
【特許文献４】特開２００３−１２４１１４号公報
【発明の開示】
【発明が解決しようとする課題】
【００１７】
しかしながら、上記特許文献２記載の方法では、薄膜トランジスタの小型化に伴いゲート絶縁膜が薄膜化された場合、レーザービーム照射でゲート絶縁膜が変質、劣化してしまうという問題がある。また、上記特許文献３及び４記載の方法では、レーザー照射工程が二回必要であり、そのため、スループットの低下や製造コストの増大という問題がある。
【００１８】
本発明はこのような問題を解決するためになされたものであり、その目的は、プロセスが単純な結晶性半導体膜の形成方法及び結晶性半導体膜、並びに半導体装置の製造方法及び半導体装置を提供することにある。
【００１９】
本発明の他の目的は、製造コストの低減に有利な結晶性半導体膜の形成方法及び結晶性半導体膜、並びに半導体装置の製造方法及び半導体装置を提供することにある。
【課題を解決するための手段】
【００２０】
本発明に係る結晶性半導体膜の形成方法は、基板上に形成された半導体膜に対し、前記基板を加熱する第２のエネルギービームを照射するとともに、前記第２のエネルギービームの照射範囲に重なるように前記半導体膜を加熱する第１のエネルギービームをマスクを介して照射することにより、結晶を横方向成長させて結晶性半導体膜を形成する方法であって、前記半導体膜の一部を除去して除去部を形成し、前記除去部の少なくとも一部が前記第１及び第２のエネルギービームの互いに重なる照射範囲の少なくとも一部に含まれ、且つ、前記半導体膜と前記除去部との境界の少なくとも一部が前記半導体膜の結晶成長方向と交差するように、前記第１及び第２のエネルギービームを照射することを特徴とするものである。
【００２１】
従って、本発明によれば、第１のエネルギービームの照射範囲と第２のエネルギービームの照射範囲との境界から半導体膜と除去部との境界に向けた一方向にのみ結晶を横方向成長させることができるから、リッジの発生を抑制することができる。これにより、従来技術のようなレーザーの二回照射を行わずともリッジの抑制が可能なため、プロセスを単純化することができ、さらに結晶性半導体膜の製造コストを低減することができる。
【００２２】
また、前記第１のエネルギービームの照射範囲を前記第２のエネルギービームの照射範囲にオーバーラップさせた状態で、前記第１及び第２のエネルギービームを前記基板の一方向に走査させてもよい。
【００２３】
本発明に係る他の結晶性半導体膜の形成方法は、基板上に島状に形成された半導体膜に対し、前記基板を加熱する第２のエネルギービームを照射するとともに、前記第２のエネルギービームの照射範囲に重なるように前記半導体膜を加熱する第１のエネルギービームをマスクを介して照射することにより、結晶を横方向成長させて結晶性半導体膜を形成する方法であって、前記島状の半導体膜の少なくとも一部が前記第１及び第２のエネルギービームの照射範囲の少なくとも一部に含まれるように前記第１及び第２のエネルギービームを照射することを特徴とするものである。
【００２４】
従って、本発明によれば、島状の半導体膜の一方向にのみ結晶を横方向成長させることができるから、リッジの発生を抑制することができる。これにより、従来技術のようなレーザーの二回照射を行わずともリッジの抑制が可能なため、プロセスを単純化することができ、さらに結晶性半導体膜の製造コストを低減することができる。
【００２５】
そして、前記第１のエネルギービームの照射範囲を前記第２のエネルギービームの照射範囲にオーバーラップさせた状態で、前記第１及び第２のエネルギービームを前記基板の一方向に走査させてもよい。
【００２６】
ここで、本発明に係る結晶性半導体膜の形成方法では、前記第１のエネルギービームは、エキシマレーザビームであることが好ましい。
【００２７】
また、本発明に係る結晶性半導体膜の形成方法では、前記第２のエネルギービームは、赤外光、さらには、ＣＯ2レーザー光であることが好ましい。
【００２８】
そして、本発明に係る結晶性半導体膜の形成方法では、前記第２のエネルギービームは、前記第１のエネルギービームの照射開始時点よりも前の時点から前記基板に対して照射することが好ましく、さらには、前記第１のエネルギービームの照射終了時点よりも後の時点で前記基板に対する照射を終了することが好ましい。
【００２９】
また、本発明に係る結晶性半導体膜は、本発明に係る結晶性半導体膜の形成方法によって形成されたことを特徴とするものである。
【００３０】
本発明に係る半導体装置の製造方法は、半導体膜を結晶化させた結晶性半導体膜により構成されたチャネル領域を備える半導体装置の製造方法であって、基板上に半導体膜を形成する工程と、前記半導体膜の一部を除去して除去部を形成する工程と、前記基板上に形成された半導体膜に対し、前記基板を加熱する第２のエネルギービームを照射するとともに、前記第２のエネルギービームの照射範囲に重なるように前記半導体膜を加熱する第１のエネルギービームをマスクを介して照射することにより、結晶を横方向成長させて結晶性半導体膜を形成する際に、前記除去部の少なくとも一部が前記第１及び第２のエネルギービームの互いに重なる照射範囲の少なくとも一部に含まれ、且つ、前記半導体膜と前記除去部との境界の少なくとも一部が前記半導体膜の結晶成長方向と交差するように、前記第１及び第２のエネルギービームを照射する工程とを含むことを特徴とするものである。
【００３１】
従って、本発明によれば、第１のエネルギービームの照射範囲と第２のエネルギービームの照射範囲との境界から半導体膜と除去部との境界に向けた一方向にのみ結晶を横方向成長させることができるから、リッジの発生を抑制することができる。これにより、従来技術のようなレーザーの二回照射を行わずともリッジの抑制が可能なため、プロセスを単純化することができ、さらに結晶性半導体膜の製造コストを低減することができる。
【００３２】
また、前記第１のエネルギービームの照射範囲を前記第２のエネルギービームの照射範囲にオーバーラップさせた状態で、前記第１及び第２のエネルギービームを前記基板の一方向に走査させてもよい。
【００３３】
本発明に係る半導体装置の他の製造方法は、半導体膜を結晶化させた結晶性半導体膜により構成されたチャネル領域を備える半導体装置の製造方法であって、基板上に半導体膜を形成する工程と、前記半導体膜を島状に加工する工程と、前記基板上に島状に形成された前記半導体膜に、前記基板を加熱する第２のエネルギービームを照射するとともに、前記第２のエネルギービームの照射範囲に重なるように前記半導体膜を加熱する第１のエネルギービームをマスクを介して照射することにより、結晶を横方向成長させて結晶性半導体膜を形成する際に、前記島状の半導体膜の少なくとも一部が前記第１及び第２のエネルギービームの照射範囲の少なくとも一部に含まれるように、前記第１及び第２のエネルギービームを照射する工程を含むことを特徴とするものである。
【００３４】
従って、本発明によれば、島状の半導体膜の一方向にのみ結晶を横方向成長させることができるから、リッジの発生を抑制することができる。これにより、従来技術のようなレーザーの二回照射を行わずともリッジの抑制が可能なため、プロセスを単純化することができ、さらに結晶性半導体膜の製造コストを低減することができる。
【００３５】
また、前記第１のエネルギービームの照射範囲を前記第２のエネルギービームの照射範囲にオーバーラップさせた状態で、前記第１及び第２のエネルギービームを前記基板の一方向に走査させてもよい。
【００３６】
本発明に係る半導体装置は、本発明に係る半導体装置の製造方法によって製造されたことを特徴とするものである。
【発明の効果】
【００３７】
以上のように本発明によれば、プロセスが単純な結晶性半導体膜の形成方法及び結晶性半導体膜、並びに半導体装置の製造方法及び半導体装置を提供することができる。
【００３８】
また本発明によれば、コストが低い結晶性半導体膜の形成方法及び結晶性半導体膜、並びに半導体装置の製造方法及び半導体装置を提供することができる。
【発明を実施するための最良の形態】
【００３９】
以下、図面を参照しながら本発明の実施の形態を説明する。
【００４０】
＜実施形態１＞
図２は、実施形態１に係る結晶性半導体膜の形成方法において、アモルファスシリコン膜を形成する工程を説明する断面図である。まず、ガラス基板５上に、シリコン酸化膜を含むベースコート膜６をプラズマ化学気相成長法（Ｐ−ＣＶＤ法）によって３００ｎｍの厚さに形成する。そして、上記ベースコート膜６上にアモルファスシリコン膜２をＰ−ＣＶＤ法によって４５ｎｍの厚さに形成する。なお、上記ガラス基板５は、Ｃｏｒｎｉｎｇ１７３７（Ｃｏｒｎｉｎｇ社登録商標）で構成することが好ましい。
【００４１】
次に、上記アモルファスシリコン膜２及びベースコート膜６が形成された上記ガラス基板５を電気炉内に投入し、窒素雰囲気中において５００℃で１時間加熱することによって、アモルファスシリコン膜２の脱水素を行う。
【００４２】
図３は、結晶性半導体膜の形成方法において、レーザー照射を行う工程を説明する平面図である。まず、図２で説明した工程によりガラス基板５上に形成したアモルファスシリコン膜２の一部をドライエッチングにより除去し、除去部７を形成する。図３では、アモルファスシリコン膜２の除去部７を１ヶ所だけ形成しているが、任意の場所に複数形成してもよい。また、図３では、上記除去部７を矩形形状に形成しているが、これに限定されず任意の形状に形成してもよい。
【００４３】
そして、上記ガラス基板５を加熱する第２のエネルギービーム９としてのＣＯ2レーザーをアモルファスシリコン膜２に照射するとともに、第２のエネルギービーム９の照射範囲に重なるように上記アモルファスシリコン膜２を加熱する第１のエネルギービーム８としてのＫｒＦエキシマレーザーをマスクを介して照射する。このとき、上記アモルファスシリコン膜２と除去部７との境界の少なくとも一部が、上記第１及び第２のエネルギービーム８，９の互いに重なる照射範囲の少なくとも一部に含まれるようにする。また、上記アモルファスシリコン膜２における上記第１のエネルギービーム８が照射された部位では、結晶の横方向成長が起きるが、この結晶成長方向と、アモルファスシリコン膜２と除去部７との境界の少なくとも一部とが互いに交差するように第１のエネルギービーム８の照射範囲を決定する。
【００４４】
以下、具体的に行った実験について説明する。
【００４５】
ビーム径５００μｍ、エネルギー４．０Ｊ／ｃｍ2、パルス幅４．０ｍｓｅｃに設定された第２のエネルギービーム９としてのＣＯ2レーザーをアモルファスシリコン膜２に対して照射しながら、マスクによって短辺１０μｍ、長辺１００μｍの矩形状に整形されエネルギー１５０ｍＪ／ｃｍ2、パルス幅約２０ｎｓｅｃに設定された第１のエネルギービーム８としてのＫｒＦレーザーを上記第２のエネルギービーム９の照射開始から３．８４ｍｓｅｃ後にアモルファスシリコン膜２に対して照射する。このとき、上記第２のエネルギービーム９のビーム径中心と上記マスクされた第１のエネルギービーム８のビーム短辺の垂直２等分線とが、それぞれアモルファスシリコン膜２と除去部７との境界に重なるように照射する。
【００４６】
上述のようなレーザー照射を行った場合、図４に示すように、上記アモルファスシリコン膜２における上記第１のエネルギービーム８が照射された部位でビーム短辺方向に結晶が横方向成長し、これによりビーム短辺方向に沿った結晶粒界を持つ多結晶シリコン膜１が形成される。結晶の横方向成長は、第１のエネルギービーム８の照射範囲と第２のエネルギービーム９の照射範囲との境界からアモルファスシリコン膜２と除去部７との境界に向けた一方向（図４では右に向かう方向）にのみ起きるため、多結晶シリコン膜１内にはビーム長辺方向に沿ったリッジは発生しなかった。
【００４７】
＜実施形態２＞
実施形態２に係る結晶性半導体膜の形成方法においては、ガラス基板上にアモルファスシリコン膜を形成し、脱水素する工程までは、実施形態１と同様である。
【００４８】
図５は、結晶性半導体膜の形成方法において、レーザー照射を行う工程を説明する平面図である。図５では、簡略化のために第２のエネルギービーム９の記載を省略してある。      
【００４９】
まず、図２で説明した工程により形成したアモルファスシリコン膜２の一部をドライエッチングにより除去し、除去部７を形成する。図３では、アモルファスシリコン膜２の除去部７を複数ヶ所形成しているが、１ヶ所だけ形成してもよい。また、図５では、上記除去部７を矩形形状に形成しているが、これに限定されず任意の形状に形成してもよい。
【００５０】
そして、上記ガラス基板５を加熱する第２のエネルギービーム９としてのＣＯ2レーザーをアモルファスシリコン膜２に照射するとともに、第２のエネルギービーム９の照射範囲に重なるように上記アモルファスシリコン膜２を加熱する第１のエネルギービーム８としてのＫｒＦエキシマレーザーをマスクを介して照射する。このとき、第１のエネルギービーム８の照射範囲を前記第２のエネルギービーム９の照射範囲にオーバーラップさせた状態で、第１及び第２のエネルギービーム８，９を上記ガラス基板５の一方向（図５では右に向かう方向）に走査し、また、上記除去部７の少なくとも一部が第１のエネルギービーム８の走査領域３１の少なくとも一部に含まれるようにする。
【００５１】
以下、具体的に行った実験について説明する。
【００５２】
ビーム径５００μｍ、エネルギー４．０Ｊ／ｃｍ2、パルス幅４．０ｍｓｅｃに設定された第２のエネルギービーム９としてのＣＯ2レーザーをアモルファスシリコン膜２に対して照射しながら、マスクによって短辺１０μｍ、長辺１００μｍの矩形状に整形されエネルギー１５０ｍＪ／ｃｍ2、パルス幅約２０ｎｓｅｃに設定された第１のエネルギービーム８としてのＫｒＦレーザを上記第２のエネルギービーム９の照射開始から３．８４ｍｓｅｃ後にアモルファスシリコン膜２に対して照射する。このレーザー照射を、第１及び第２のエネルギービーム８，９の照射範囲をオーバーラップさせた状態で、ビーム短辺方向に４μｍステップで走査させながら繰り返す。
【００５３】
以上のようなレーザー照射を行った場合、図６に示すように、上記アモルファスシリコン膜２における第１のエネルギービーム８が照射された部位では、ビーム短辺方向に結晶が横方向成長し、これによりビーム短辺方向に沿った結晶粒界を持つ多結晶シリコン膜１が、第１のエネルギービーム８の照射開始端から照射終端にかけて連続して形成される。このとき、多結晶シリコン膜１内にはビーム長辺方向に沿ったリッジは発生しなかった。
【００５４】
さらに、図５に示す第１のエネルギービーム８の走査領域３１の終端（図５では右端）に除去部７が位置するようにしても、同様に第１のエネルギービーム８のビーム長辺方向に沿ったリッジが発生しない多結晶シリコン膜１が得られた。
【００５５】
次に、このようにして形成された多結晶シリコン膜１を使用して、結晶成長方向に沿ってチャネルが配置されたｎチャネル薄膜トランジスタを形成する。結晶成長方向に沿ってチャネルが配置された薄膜トランジスタは、結晶粒の長さが長い、例えば、ビーム照射開始時の第１のエネルギービーム８のビーム中央位置をアモルファスシリコン膜２と除去部７との境界から７５μｍずれた位置に配置すれば、８０μｍ長の結晶粒を形成できるため、チャネル内にキャリアの移動方向と直交して生成する結晶粒界を含まない薄膜トランジスタを、１つの走査領域３１内に作成可能である。
【００５６】
上記１つの走査領域内の任意の位置に形成され結晶成長方向に沿ってチャネルが配置され、且つ、チャネル内にキャリアの移動方向と直交して生成する結晶粒界を含まないｎチャネル薄膜トランジスタにおいては、キャリアの移動度が４００ｃｍ2／Ｖｓであった。また、閾値電圧のばらつきによって定義される不良率は、０／１００であり、ゲート耐電圧によって定義される不良率は、０／１００であった。また、結晶成長方向に沿ってチャネルが配置された１００個のｎチャネル薄膜トランジスタの閾値電圧を測定した結果、不良はなかった。
【００５７】
以上のように、実施形態２に記した方法では、従来技術のようなレーザーの二回照射を行わずともリッジの抑制が可能なため、プロセスの簡略化、コストの低減を図りつつ、薄膜トランジスタの高性能化、歩留まり向上が図れる。
【００５８】
＜実施形態３＞
実施形態３に係る結晶性半導体膜の形成方法においては、ガラス基板上にアモルファスシリコン膜を形成し、脱水素する工程までは、実施形態１と同様である。
【００５９】
図７（ａ）は島状アモルファスシリコン膜を示す平面図であり、図７（ｂ）は、結晶性半導体膜の形成方法において、レーザー照射を行う工程を説明する平面図である。図７（ｂ）では、簡略化のために第２のエネルギービーム９の記載を省略してある。
【００６０】
まず、図２で説明した工程により形成したアモルファスシリコン膜２をドライエッチングによりパターニングし、図７（ａ）に示すような島状アモルファスシリコン膜１０を形成する。この島状アモルファスシリコン膜１０に薄膜トランジスタを形成する場合には、領域２１，２２をソース部又はドレイン部とし、領域２３をチャネル部として用いればよい。
【００６１】
次に、図７（ｂ）に示すように、上記ガラス基板５を加熱する第２のエネルギービーム９としてのＣＯ2レーザーを島状アモルファスシリコン膜１０に照射するとともに、第２のエネルギービーム９の照射範囲に重なるように上記島状アモルファスシリコン膜１０を加熱する第１のエネルギービーム８としてのＫｒＦエキシマレーザーをマスクを介して照射する。このとき、第１のエネルギービーム８の照射範囲を前記第２のエネルギービーム９の照射範囲にオーバーラップさせた状態で、第１及び第２のエネルギービーム８，９を上記ガラス基板５の一方向（図７では右に向かう方向）に走査する。
【００６２】
以下、具体的に行った実験について説明する。
【００６３】
ビーム径５００μｍ、エネルギー４．０Ｊ／ｃｍ2、パルス幅４．０ｍｓｅｃに設定された第２のエネルギービーム９を照射しながら、マスクによって短辺１０μｍ、長辺１００μｍの矩形状に整形されエネルギー１５０ｍＪ／ｃｍ2、パルス幅約２０ｎｓｅｃに設定された第１のエネルギービーム８を第２のエネルギービーム９の照射開始から３．８４ｍｓｅｃ後に、ビーム短辺の垂直２等分線が島状アモルファスシリコン膜１０の領域２１の左側エッジに略重なるようにして１回目の照射を行う。次に、第１及び第２のエネルギービーム８，９をオーバーラップさせた状態で、第１及び第２のエネルギービーム８，９をビーム短辺方向に４μｍステップで走査し領域２２に向けて２回目の照射を行う。この操作を、第１のエネルギービーム８の照射範囲が島状アモルファスシリコン膜１０から外れるまで繰り返す。
【００６４】
ここで、１回目の照射を、ビーム短辺の垂直２等分線が島状アモルファスシリコン膜１０の領域２２の右側エッジに略重なるようにして行った場合には、領域２１に向けて第１の及び第２のエネルギービーム８，９を走査していく。
【００６５】
以上のようなレーザー照射を行った場合、図８に示すように、上記島状アモルファスシリコン膜１０はビーム短辺方向に横方向成長し、これによりビーム短辺方向に沿った結晶粒界を持つ島状多結晶シリコン膜１が、第１のエネルギービーム８の照射開始端から照射終端にかけて連続して形成される。この島状多結晶シリコン膜１では、チャネルとなる領域２３にキャリアの移動方向すなわち領域２１と領域２２を結ぶ方向と直交して生成する結晶粒界を含まない。また、この島状の多結晶シリコン膜１内にはビーム長辺方向に沿ったリッジは発生しなかった。
【００６６】
この島状の多結晶シリコン膜１を用いて形成した、結晶成長方向に沿ってチャネルが配置され、且つ、チャネル内にキャリアの移動方向と直交して生成する結晶粒界を含まないｎチャネル薄膜トランジスタにおいては、キャリアの移動度が４００ｃｍ2／Ｖｓであった。また、閾値電圧のばらつきによって定義される不良率は、０／１００であり、ゲート耐電圧によって定義される不良率は、０／１００であった。また、結晶成長方向に沿ってチャネルが配置された１００個のｎチャネル薄膜トランジスタの閾値電圧を測定した結果、不良はなかった。
【００６７】
以上のように、実施形態３に記した方法では、従来技術のようなレーザーの２回照射を行わずともリッジの抑制が可能なため、プロセスの簡略化、コストの低減を図りつつ、薄膜トランジスタの高性能化、歩留まり向上が図れる。
【００６８】
＜比較例＞
次に、比較例に係る結晶性半導体膜の形成方法を、従来ＳＬＳ法を用いた場合について説明する。
【００６９】
比較例に係る結晶性半導体膜の形成方法においては、ガラス基板上にアモルファスシリコン膜を形成し、脱水素する工程までは、実施形態１と同様である。
【００７０】
図９（ａ）は比較例に係る島状アモルファスシリコン膜を示す平面図であり、図９（ｂ）は、比較例に係る結晶性半導体膜の形成方法において、レーザー照射を行う工程を説明する平面図である。
【００７１】
まず、図２で説明した工程により形成したアモルファスシリコン膜２をドライエッチングによりパターニングし、図９（ａ）のような島状アモルファスシリコン膜１０を形成する。この島状アモルファスシリコン膜１０に薄膜トランジスタを形成する場合には、領域２１，２２をソース部又はドレイン部とし、領域２３をチャネル部に用いればよい。
【００７２】
次に、図９（ｂ）に示すように、島状アモルファスシリコン膜１０を加熱する第１のエネルギービーム８としてのＫｒＦレーザーのみをマスクを介して島状アモルファスシリコン膜１０に対して照射する。そして、第１のエネルギービーム８を上記ガラス基板５の一方向（図９では右に向かう方向）に走査する。
【００７３】
以下、具体的に行った実験について説明する。
【００７４】
マスクによって短辺２μｍ、長辺１００μｍの矩形状に整形されエネルギー４５０ｍＪ／ｃｍ2、パルス幅約２０ｎｓｅｃに設定された第１のエネルギービーム８を、ビーム短辺の垂直２等分線が島状アモルファスシリコン膜１０の領域２１の左側エッジに略重なるようにして１回目の照射を行う。次に、第１のエネルギービーム８のビーム短辺方向に０．７５μｍステップで走査し領域２２に向けて２回目の照射を行う。この操作を、第１のエネルギービーム８の照射範囲が島状アモルファスシリコン膜１０から外れるまで繰り返す。
【００７５】
ここで、１回目の照射を、ビーム短辺の垂直２等分線が島状アモルファスシリコン膜１０の領域２２の右側エッジに略重なるようにして行った場合には、領域２１に向けて第１のエネルギービーム８を走査していく。
【００７６】
以上のようなレーザー照射を行った場合、図１０に示すように、上記島状アモルファスシリコン膜１０はビーム短辺方向に横方向成長し、これによりビーム短辺方向に沿った結晶粒界を持つ島状多結晶シリコン膜１が、第１のエネルギービーム８の照射開始端から照射終端にかけて連続して形成される。この島状多結晶シリコン膜１では、チャネルとなる領域２３にキャリアの移動方向すなわち領域２１と領域２２を結ぶ方向と直交して生成する結晶粒界を含まない。しかし、この島状多結晶シリコン膜１内には、ビーム短辺方向と直交するエッジに沿ってエッジ近傍に直線状のリッジ４が形成された。また、ビーム短辺方向と平行なエッジ近傍には、このエッジからビーム短辺方向と直交する方向への結晶成長に起因したリッジ４や結晶の乱れ４１が生じた。
【００７７】
次に、この島状の多結晶シリコン膜１を用いて形成した、結晶成長方向に沿ってチャネルが配置され、且つ、チャネル内にキャリアの移動方向と直交して生成する結晶粒界を含まないｎチャネル薄膜トランジスタにおいては、キャリアの移動度が３９０ｃｍ2／Ｖｓであった。
【００７８】
しかしながら、閾値電圧のばらつきは、実施形態３に係る薄膜トランジスタの閾値電圧のばらつきよりも大きく、閾値電圧のばらつきによって定義される不良率は、１３／１００であった。また、ゲート耐電圧は、実施形態３に係る薄膜トランジスタのゲート耐電圧と比較して低電圧側にばらつき、ゲート耐電圧によって定義される不良率は、２４／１００であった。結晶成長方向に沿ってチャネルが配置された１００個のｎチャネル薄膜トランジスタの閾値電圧を測定した結果、１３個の不良があった。
【００７９】
なお、上記実施形態１乃至３及び比較例では、第１のエネルギービームとしてＫｒＦエキシマレーザーを、第２のエネルギービームとしてＣＯ2レーザーを用いたが、これらレーザーに限定されることはない。
【産業上の利用可能性】
【００８０】
以上説明したように、本発明は、非晶質絶縁基板上に形成された半導体膜を結晶化して得られる結晶性半導体膜及びその形成方法、並びにその結晶性半導体膜を使用した半導体装置及びその製造方法に関し、さらに詳細には、非晶質基板上に形成された半導体膜にレーザー光を照射することにより熱エネルギーを付与して、半導体膜を結晶化して得られる結晶性半導体膜及びその形成方法、並びにその半導体膜を使用した半導体装置及びその製造方法として利用することができる。
【図面の簡単な説明】
【００８１】
【図１】ＳＬＳ法における、１回のレーザービーム照射で形成される結晶性半導体膜の模式図である。
【図２】実施形態１に係る結晶性半導体膜の形成方法においてアモルファスシリコン膜を形成する工程を説明する断面図である。
【図３】実施形態１に係る結晶性半導体膜の形成方法において、レーザー照射を行う工程を説明する平面図である。
【図４】実施形態１に係る結晶性半導体膜の形成方法において、形成した多結晶シリコン膜の模式図である。
【図５】実施形態２に係る結晶性半導体膜の形成方法において、レーザー照射を行う工程を説明する平面図である。
【図６】実施形態２に係る結晶性半導体膜の形成方法において、形成した多結晶シリコン膜の模式図である。
【図７】（ａ）実施形態３に係る島状アモルファスシリコン膜を示す平面図である。（ｂ）結晶性半導体膜の形成方法において、レーザー照射を行う工程を説明する平面図である。
【図８】実施形態３に係る結晶性半導体膜の形成方法において、形成した多結晶シリコン膜の模式図である。
【図９】（ａ）比較例に係る島状アモルファスシリコン膜を示す平面図である。（ｂ）比較例に係る結晶性半導体膜の形成方法において、レーザー照射を行う工程を説明する平面図である。
【図１０】比較例に係る結晶性半導体膜の形成方法において、形成した多結晶シリコン膜の模式図である。
【符号の説明】
【００８２】
１    多結晶シリコン膜
２    アモルファスシリコン膜
４    リッジ
５    ガラス基板
６    ベースコート膜
７    除去部
８    第１のエネルギービーム
９    第２のエネルギービーム
１０    島状アモルファスシリコン膜
【図１】
2005166813.tif 000003
【図２】
2005166813.tif 000004
【図３】
2005166813.tif 000005
【図４】
2005166813.tif 000006
【図５】
2005166813.tif 000007
【図６】
2005166813.tif 000008
【図７】
2005166813.tif 000009
【図８】
2005166813.tif 000010
【図９】
2005166813.tif 000011
【図１０】
2005166813.tif 000012